(57)【要約】【課題】安価な材料を用いることが可能であって、ホルムアルデヒド放散量を抑制することが可能な床材を提供することである。【解決手段】木質基材２で構成された床材１において、木質基材２の裏面７側にホルマリンキャッチャー剤６を含有した合成樹脂層３を設けた。また、合成樹脂層３の裏面側にホルマリンキャッチャー剤６で構成されたホルマリンキャッチャー層４を設けた。合成樹脂層３は、合成樹脂５にホルマリンキャッチャー剤６を含有させ、硬化させて形成された層であり、ホルマリンキャッチャー剤６の混合量で合成樹脂層３の粘度が調整されるものである。ホルマリンキャッチャー剤６は、ホルムアルデヒドの吸着性を有する公知の薬剤であり、尿素等を含んだものである。【選択図】図１
2012107467.tif 000002
【特許請求の範囲】
【請求項１】
木質基材で構成された床材において、前記木質基材の表面側に化粧層を形成すると共に裏面側にホルマリンキャッチャー剤を含有した合成樹脂層を設けたことを特徴とする床材。
【請求項２】
前記合成樹脂層の更に裏面側にホルマリンキャッチャー剤で構成されたホルマリンキャッチャー層を設けたことを特徴とする請求項１に記載の床材。
【発明の詳細な説明】
【技術分野】
【０００１】
本発明は、床材に関し、さらに詳細には、木質基材で構成された床材に関する。
【背景技術】
【０００２】
めまいや吐き気、頭痛等のシックハウス症候群は、ホルムアルデヒド等のＶＯＣ（Volatile Organic Compounds；揮発性有機化合物）による影響と考えられている。そのため、住宅用建材である床材等には、ホルムアルデヒド放散量による等級区分で最上位であるＦフォースターレベルのものが求められている。特許文献１には、ホルムアルデヒド放散量を低く抑えた床材が開示されている。
【０００３】
特許文献１に記載された床材では、ホルムアルデヒドの吸着性を有するホルマリンキャッチャー剤を、床材の裏面に設けたクッション材に含ませることで、ホルムアルデヒド放散量による等級区分が低いレベルの床材を使用可能としている。前記床材としては、安価な植林木等を用いることが考えられ、床材の裏面側にクッション材を設けることで、バリや木屑を生じやすい植林木でも問題なく使用できるものと思われる。
【先行技術文献】
【特許文献】
【０００４】
【特許文献１】特開２０００−３３６９１３号公報
【発明の概要】
【発明が解決しようとする課題】
【０００５】
ところが、特許文献１に開示された床材では、クッション材の分だけ床材の厚みが増すことから、既設住宅のリフォーム等において床材の高さと敷居等の高さが合わない恐れがあり、使い勝手が悪いことがある。また、クッション材を削って高さを合わせた場合には、ホルムアルデヒドの吸着性が低下してしまい、ホルマリンキャッチャー剤を含有させた意味がなくなる。さらに、床材として安価な植林木を用いている場合には、クッション材を削った際に、床材の裏面側からバリや木屑等が落ちてくる恐れがある。
【０００６】
そこで、本発明は、安価な材料を用いることが可能であって、ホルムアルデヒド放散量を抑制することが可能な床材の提供を目的とする。
【課題を解決するための手段】
【０００７】
上記課題を解決するための請求項１に記載の発明は、木質基材で構成された床材において、前記木質基材の表面側に化粧層を形成すると共に裏面側にホルマリンキャッチャー剤を含有した合成樹脂層を設けたことを特徴とする床材である。
【０００８】
本発明で採用する「合成樹脂層」は、ホルマリンキャッチャー剤を混ぜた合成樹脂を固めて形成されるものである。つまり、木質基材の裏面側に前記合成樹脂を塗布して固めることにより、床材の裏面側を平滑にすることが可能である。すなわち、バリや木屑を生じやすい植林木を床材として用いた場合にでも、床材の裏面側を固めることでバリや木屑の発生を防止できる。さらに、ホルマリンキャッチャー剤を含有させていることによって、ホルムアルデヒド放散量を抑制することが可能である。
【０００９】
請求項２に記載の発明は、前記合成樹脂層の裏面側にホルマリンキャッチャー剤で構成されたホルマリンキャッチャー層を設けたことを特徴とする請求項１に記載の床材である。
【００１０】
ホルマリンキャッチャー剤を混ぜた合成樹脂は、硬化後も若干の粘着性を有していることから、ごみや埃等を付着し易く、施工現場において慎重に取り扱うことが求められる。そのため、合成樹脂層の裏面側にホルマリンキャッチャー層を設けることにより、ごみや埃等の付着を防止できる。
【発明の効果】
【００１１】
本発明の床材によれば、安価な材料を用いることが可能であって、ホルムアルデヒド放散量を抑制することが可能である。
【図面の簡単な説明】
【００１２】
【図１】本発明の実施形態に係る床材を示す図であり、（ａ）は断面構造図、（ｂ）は床材の製造方法を示す説明図である。
【発明を実施するための形態】
【００１３】
以下、本発明の床材の実施形態について、図面を参照しながら詳細に説明する。なお、以下の説明は、実施形態の理解を容易にするためのものであり、これによって、本発明が制限して理解されるべきではない。
【００１４】
図１（ａ）に示す床材１は、後述する床材１の製造方法で製造したものである。床材１は、木質基材２と、合成樹脂層３と、ホルマリンキャッチャー層４とを有している。木質基材２の裏面７に合成樹脂層３が設けられており、合成樹脂層３の裏面にホルマリンキャッチャー層４が設けられている。
【００１５】
木質基材２は、植林木や一般的な木材で形成された合板、ＭＤＦ（中質繊維板）等のパーティクルボード（木質繊維ボード）、木質チップボード等から構成される。
【００１６】
ホルマリンキャッチャー層４は、ホルマリンキャッチャー剤６が硬化して形成された層である。ホルマリンキャッチャー剤６は、ホルムアルデヒドの吸着性を有する公知の薬剤であり、尿素等を含んだものである。
【００１７】
合成樹脂層３は、合成樹脂５にホルマリンキャッチャー剤６を含有させ、硬化させて形成された層である。合成樹脂層３は、ホルマリンキャッチャー剤６の混合量で合成樹脂層３の粘度が調整されている。合成樹脂５は、ポリエチレンやポリプロピレン等の熱可塑性樹脂、フェノール樹脂やエポキシ樹脂等の熱硬化性樹脂等で構成される。
【００１８】
図１（ｂ）は、床材１の製造方法を示す説明図である。図１（ｂ）に示すように、床材１の合成樹脂層３、ホルマリンキャッチャー層４は、バックアップロール１０，１１を用いて形成される。なお、図１（ｂ）においては、床材１を搬送する駆動装置等の図示を省略している。
【００１９】
バックアップロール１０，１１は、柔軟性及び弾性と、合成樹脂や薬剤等の液状物の含浸性とを備えたスポンジ製のローラーである。バックアップロール１０には、ホルマリンキャッチャー剤６を含んだ合成樹脂５が含浸されている。バックアップロール１１には、ホルマリンキャッチャー剤６が含浸されている。バックアップロール１０，１１は、いずれも木質基材２の裏面７側に位置している。
【００２０】
木質基材２が矢印の方向（図１（ｂ）の左方向）へ送られると、木質基材２の裏面７に、バックアップロール１０が当接していく。この時、木質基材２の裏面７には、ホルマリンキャッチャー剤６を含んだ合成樹脂５が塗布され、乾燥した箇所から合成樹脂層３へと変化していく。
【００２１】
続けて木質基材２が矢印の方向（図１（ｂ）の左方向）へ送られていくと、合成樹脂層３の裏面に、バックアップロール１１が当接していく。この時、合成樹脂層３の裏面には、ホルマリンキャッチャー剤６が塗布され、乾燥した箇所からホルマリンキャッチャー層４へと変化していく。
【００２２】
その結果、木質基材２の裏面７側に、合成樹脂層３とホルマリンキャッチャー層４とを形成することができた。
【００２３】
以上のように、木質基材２の裏面７を合成樹脂層３で固め平滑にすることで、木質基材２としてバリや木屑を生じやすい植林木を用いた場合にでも、バリや木屑の発生を防止できる。また、ホルマリンキャッチャー剤６を含有させていることによって、合成樹脂５に含まれるホルマリン等のホルムアルデヒド放散量を抑制することが可能である。
【００２４】
さらに、合成樹脂層３は、硬化後も若干の粘着性を有していることから、ごみや埃等を付着し易く、施工現場において慎重に取り扱うことが求められる。そのため、合成樹脂層３の裏面側にホルマリンキャッチャー層４を設けたことにより、ごみや埃等の付着を防止できる。
【００２５】
上記の床材１の製造方法では、床材１の合成樹脂層３とホルマリンキャッチャー層４とを同一の工程で形成することができる。その結果、少ない工数での製造が可能である。
【符号の説明】
【００２６】
１    床材
２    木質基材
３    合成樹脂層
４    ホルマリンキャッチャー層
６    ホルマリンキャッチャー剤
７    裏面
【図１】
2012107467.tif 000003